(57)【要約】【課題】固体コアのみを備えたコア構造を有する、または、無機物質から成る固体シェルによって取り囲まれた固体コアを備えたコア‐シェル構造を有する凝集していない固体ナノ粒子を少なくとも二つ備えたビード。【解決手段】該ナノ粒子は無孔質金属酸化物でコーティングされている。該ビードの作製方法。該ビードを含有するガラス、結晶、セラミック、ポリマー等の物質。【選択図】なし【特許請求の範囲】
【請求項１】
固体コアのみを備えたコア構造の、または、無機物質から構成された固体エンベロープまたはシェルによって取り囲まれた固体コアを備えたコア‐シェル構造の、凝集していない固体ナノ粒子を少なくとも二つ備えたビードであって、前記固体ナノ粒子が無孔質金属酸化物でコーティングされていて、前記固体ナノ粒子のコアが貴金属、希土類金属、これらの合金及び混合物から選択された少なくとも一種の金属から主に構成されていて、前記コア‐シェル構造の固体ナノ粒子の固体エンベロープを構成する無機物質が金属酸化物から選択されている、ビード。
【請求項２】
前記コア‐シェル構造の固体ナノ粒子の平均サイズが、１から１００ｎｍである、請求項１に記載のビード。
【請求項３】
前記コア構造または前記コア‐シェル構造の固体ナノ粒子のコアの平均サイズが、１から５０ｎｍである、請求項１又は請求項２に記載のビード。
【請求項４】
前記コア‐シェル構造の固体ナノ粒子の固体エンベロープの平均厚さが、１から１０ｎｍである、請求項１から請求項３のいずれか一項に記載のビード。
【請求項５】
前記固体ナノ粒子が、球形、ラミラ形状、繊維形状、チューブ形状、多面体形状、または、ランダムな形状を有する、請求項１から請求項４のいずれか一項に記載のビード。
【請求項６】
前記固体ナノ粒子のコアが、８０重量％の少なくとも一種の金属から構成されている、請求項１から請求項５のいずれか一項に記載のビード。
【請求項７】
前記固体ナノ粒子のコアを主に構成する金属が、銀、金、インジウム、プラチナ、パラジウム、ユウロピウム、これらの合金及び混合物から選択されている、請求項１から請求項６のいずれか一項に記載のビード。
【請求項８】
前記固体ナノ粒子のコアを主に構成する金属が、金、銀、パラジウム、プラチナ、これらの合金及び混合物から選択されている、請求項１から請求項７のいずれか一項に記載のビード。
【請求項９】
前記金属が金である、請求項８に記載のビード。
【請求項１０】
前記金属酸化物が、シリコン、チタン、アルミニウム、ジルコニウム、イットリウム、亜鉛、ホウ素、リチウム、マグネシウム、ナトリウム、セシウムの酸化物、それらの混合酸化物、それらの酸化物及び混合酸化物の混合物から選択されている、請求項１から請求項９のいずれか一項に記載のビード。
【請求項１１】
前記金属酸化物が、シリカ、チタン酸化物、アルミナ、ジルコニウム酸化物、イットリウム酸化物から選択されている、請求項１０に記載のビード。
【請求項１２】
前記コア‐シェル構造の固体ナノ粒子のそれぞれの固体エンベロープが、１から１０ｎｍの厚さを有し、前記コアが、１から５０ｎｍのサイズを有する、請求項１から請求項１１のいずれか一項に記載のビード。
【請求項１３】
前記固体ナノ粒子の固体エンベロープを構成する無機物質が、ゾル‐ゲル法によって得ることができる有機金属ポリマー及び無機物質から選択されている、請求項１から請求項１２のいずれか一項に記載のビード。
【請求項１４】
前記無孔質金属酸化物が、シリコン、チタン、アルミニウム、ジルコニウム、イットリウム、亜鉛の酸化物、それらの混合酸化物、それらの酸化物及び混合酸化物の混合物から選択されている、請求項１から請求項１３のいずれか一項に記載のビード。
【請求項１５】
前記無孔質金属酸化物が、ゾル‐ゲル法によって得ることができる酸化物から選択されている、請求項１から請求項１４のいずれか一項に記載のビード。
【請求項１６】
前記無孔質金属酸化物が、該ビードの直径が５０から３０００ｎｍとなるような厚さを有する、請求項１から請求項１５のいずれか一項に記載のビード。
【請求項１７】
無孔質金属酸化物でコーティングされた２から１０個の固体ナノ粒子から構成された請求項１から請求項１６のいずれか一項に記載のビード。
【請求項１８】
前記無孔質金属酸化物が耐熱性酸化物である、請求項１から請求項１７のいずれか一項に記載のビード。
【請求項１９】
コア‐シェル構造のビードであって、該コアが請求項１から１８のいずれか一項に記載のビードで構成されていて、該コアが無孔質金属酸化物から構成された固体エンベロープまたはシェルによって取り囲まれている、コア‐シェル構造のビード。
【請求項２０】
該コア‐シェル構造のビードのシェルを構成する無孔質金属酸化物が、該コア‐シェル構造のビードのコアを形成するビードの固体ナノ粒子をコーティングする無孔質金属酸化物と異なる、請求項１９に記載のコア‐シェル構造のビード。
【請求項２１】
請求項１から請求項２０のいずれか一項に記載のビードであって、固体コアを備えたコア構造の、または、固体コア及び無機物質から構成された固体エンベロープを備えたコア‐シェル構造の固体ナノ粒子を少なくとも二つ備えたビードであって、前記固体ナノ粒子が無孔質金属酸化物でコーティングされているビードの作製方法であって、
ａ）前記固体ナノ粒子のコアを形成する固体ナノ粒子を作製する段階と、
ｂ）前記コア‐シェル構造の固体ナノ粒子を少なくとも二つ備えたビードを作製する場合に、前記コアを構成する固体ナノ粒子のそれぞれを無機物質から構成された固体エンベロープで取り囲むことによって、コア‐シェル構造の固体ナノ粒子を得る段階と、
ｃ）前記固体ナノ粒子を無孔質金属酸化物でコーティングする段階とが実施される、方法。
【請求項２２】
ｄ）無孔質金属酸化物で追加のコーティングを行う段階が更に実施される、請求項２１に記載の方法。
【請求項２３】
前記無孔質金属酸化物が耐熱性酸化物である、請求項２１又は２２に記載の方法。
【請求項２４】
前記固体ナノ粒子が固体金属コアを有し、前記固体エンベロープが金属酸化物から構成される、請求項２１から請求項２３のいずれか一項に記載の方法。
【請求項２５】
前記段階ａ）及び前記段階ｂ）が同時に行われ、ジメチルホルムアミド（ＤＭＦ）による前記コアを構成する金属塩の還元、及び、同時に行われる前記固体エンベロープを構成する金属酸化物の前駆体の加水分解による金属の固体ナノ粒子のコーティングによって行われる、請求項２４に記載の方法。
【請求項２６】
前記コア‐シェル構造の固体ナノ粒子が、還元剤による及び／又は希釈媒体中で行うことによる前記コアを構成する金属塩の還元、及び、同時に行われる前記固体エンベロープを構成する金属酸化物の前駆体の加水分解による形成された金属の固体ナノ粒子のコーティングによって、作製される、請求項２４に記載の方法。
【請求項２７】
前記段階ｃ）及び前記段階ｄ）が、無孔質金属酸化物の前駆体の加水分解によるゾル‐ゲル法によって行われる、請求項２２に記載の方法。
【請求項２８】
前記無孔質金属酸化物が耐熱性である、請求項２７に記載の方法。
【請求項２９】
前記前駆体の加水分解が、一以上のアルコールから構成された無水アルコール媒体中で、有機酸の存在下で、前記段階ａ）及びｂ）中に前もって作製された前記コア‐シェル構造の固体ナノ粒子の存在下で行われる、請求項２７又は請求項２８に記載の方法。
【請求項３０】
前記段階ｄ）の前記無孔質金属酸化物が、前記段階ｃ）の無孔質金属酸化物とは異なる、請求項２２に記載の方法。
【請求項３１】
前記段階ｃ）または前記段階ｄ）の後に、１００から８００℃の温度での１から２４時間にわたる熱処理を実施する、請求項２２に記載の方法。
【請求項３２】
前記熱処理が、
‐  ５℃／分の加熱率で大気温度から４５０℃まで上昇させる段階と、
‐  ４５０℃のレベルを３時間維持する段階と、
‐  ５℃／分の加熱率で４５０℃から６５０℃まで上昇させる段階と、
‐  ６５０℃のレベルを５時間維持する段階と、
‐  ５℃／分の冷却率で大気温度に戻す段階と、を備えた、請求項３１に記載の方法。
【請求項３３】
マトリクス材料と、請求項１から請求項２０のいずれか一項に記載のビードとからなる物質であって、前記ビードが、物質の全重量に対して、１００から５０００、１００００または１５０００ｐｐｍのレベルで取り込まれている、物質。
【請求項３４】
前記マトリクス材料がガラス、結晶、セラミック、ポリマーから選択されている、請求項３３に記載の物質。
【請求項３５】
物質に対して光学的視覚的効果をもたらすための、請求項１から請求項２０のいずれか一項に記載のビードの使用。
【請求項３６】
前記光学的視覚的効果が着色である、請求項３５に記載の使用。
【発明の詳細な説明】
【技術分野】
【０００１】
本発明はコーティングされたナノ粒子に関し、該ナノ粒子は特にコア‐シェル構造のナノ粒子である。
【０００２】
本発明は更に、該コーティングされたナノ粒子の作製方法に関する。
【０００３】
本発明の技術分野は最も一般的にはナノ粒子の分野と定義可能であり、より正確には、ナノ粒子が例えば高温（例えば最大１５００℃）、酸化、湿気、化学製品、紫外線等に晒された際にナノ粒子の性質が保たれるようにナノ粒子を保護する分野と定義可能である。
【０００４】
特に、本発明は、強い着色や蛍光等の光学効果を有するナノ粒子（特に金属ナノ粒子）を熱処理に対して保護する分野にある。
【背景技術】
【０００５】
数十ナノメートルのスケールに粒子のサイズが減少することによって、その物理的性質、特にその光学応答における顕著な変化がもたらされる。
【０００６】
特に光学応答は大昔から装飾ガラスを作るために用いられてきた。セラミック及びガラスを着色するための方法は中世の錬金術師によって更に開発されたが（“飲用金（ａｕｒｕｍ  ｐｏｔａｂｉｌｅ）”、“カシウスの紫（ｐｕｒｐｌｅ  ｏｆ  Ｃａｓｓｉｕｓ）”）、ファラデー（Ｆａｒａｄａｙ）（非特許文献１）が、強いルビーレッドの着色に対する説明として金原子の凝集の存在を提案したのは十九世紀になってのことである。前世紀に始まったＭｉｅ（非特許文献２）の研究を通して、金属ナノ粒子によるこの強い着色に対する説明が与えられた。これらの研究から、金属ナノ粒子の研究に対する関心が実験的及び理論的に高まった。
【０００７】
これらの研究によると、金属ナノ粒子を含むガラスの色は、表面プラズモン共鳴現象に因るものである。表面プラズモン共鳴とは、電磁波に応答して粒子の伝導電子が集団的に振動することを指す。入射する放射の電場が、粒子内に電気双極子を出現させる。この効果を補償するために、固有の共鳴周波数でナノ粒子内に力が生成される。貴金属の場合、そのスペクトルは可視領域にあり、銀と金の小球にたいしてそれぞれ、４００ｎｍ付近の青色と、５２０ｎｍ付近の緑色である。これが、これらのナノ物質を透明な誘電体マトリクス中に分散させることによって得られた物質におけるそれぞれ黄色と赤色の着色の原因である。この振動周波数はいくつかの要因に依存し、その要因として、ナノ粒子のサイズ及び形状、ナノ粒子間の距離、これらを取り囲む媒体の性質が挙げられる。
【０００８】
この審美的効果に対する原因であるナノ粒子は長きにわたり知られているものであるが、そのような理由で我々の時代においても何ら遜色無く探求されている（特に、ガラス工業の製品、装飾、及び小型ボトルの製造において）。これらのナノ粒子は一般的に、求められている最終的な着色に適切な発生及び成長を可能にする制御された熱処理によってｉｎ  ｓｉｔｕで生成される。
【０００９】
従って、特にＫ．Ｎａｋａｍｕｒａ外（Ｊ．Ｃｈｅｍ．Ｅｎｇ．Ｊａｐ．、２００１年、第３４巻、ｐ．１５３８）が説明しているように、触媒の存在下で金前駆体を還元することによって、例えばチタンやシリカや粘土の無機懸濁液において、閉じ込められたミネラル媒体中の金ナノ粒子の作製を達成することができる。
【００１０】
他の化合物、特に、高温ポリマー型（フッ素化ポリマー）やグレーズのコーティング及び工業用ガラスの強い着色を可能にする他の化合物に対しては、この方法は用いられていない。
【００１１】
工業的に、これらの発生‐成長プロセスにおいて主に問題となるのは開始物質のコストではない。何故ならば、その吸収強度のために、貴金属は少量しか用いられないからである。実際、モル吸光係数は、直径２０ナノメートルオーダーの金ナノ粒子に対して１０９Ｍ−１ｃｍ−１のオーダーであり、ナノ粒子の体積に対してほぼ線形に増大する。
【００１２】
発生／成長プロセスを用いることに関する主な欠点はむしろ、以下のことによるものである。即ち、
‐特に熱伝導の制御に関連したプロセスの柔軟性の無さ、厳しさ、及び、製造プラントにおける柔軟性の無さによるもの、そして、
‐マトリクスの成分に対するナノ粒子の化学的な脆弱性によるものである。
【００１３】
従って、ｉｎ  ｓｉｔｕの発生プロセスは、例え現状において最高のものであっても、例えば、工業用ガラスの強い着色及びフッ素化ポリマー等の高温ポリマーの強い着色等のタイプの応用の工業的開発には適していない。
【００１４】
より一般的には、まず初めにナノ粒子を合成して、その後、マトリクスまたは装置の内部に取り込むという“ボトムアップ”方式に基づいた、物質（ポリマー、天然または合成繊維、ガラス、セラミック等）または装置中へのナノ粒子の取り込みが、より工業的に適した方法である。
【００１５】
ナノ粒子の合成について記載されている文献は膨大に存在し、過去数年において、金属ナノ粒子（特に金ナノ粒子）に関して大幅な進展があり、とりわけ、ナノ粒子の安定性及び量、また、プロセスの信頼性に関して進展があった。
【００１６】
プロセスは大まかに二つの主なカテゴリーに分類可能である。一つは、“クエン酸塩法”と称されるプロセスであり、他方は“ＮａＢＨ４法”と称されるプロセスである。
【００１７】
クエン酸塩法には多数の変形法（例えば、クエン酸塩及びタンニン酸を使用する方法）が存在するが、例えば、Ｎａｔｕｒａｌ  Ｐｈｙｓｉｃａｌ  Ｓｃｉｅｎｃｅ、１９７３年、第２４１巻、ｐ．２０−２２を参照されたい。このプロセスにおいては、水相におけるクエン酸塩（例えば、Ｎａクエン酸塩）による水素テトラクロロ金酸塩（ｈｙｄｒｏｇｅｎ  ｔｅｔｒａｃｈｌｏｒｏａｕｒａｔｅ；ＨＡｕＣｌ４，３Ｈ２Ｏ）の還元によって、表面上に吸着させたクエン酸塩の分子によって金ナノ粒子が安定化されているコロイドが急速に形成される。クエン酸塩は二つの役割を有する。即ち、ナノ粒子の成長の制御を可能にし、また、凝集体の形成を防止する。粒子のサイズの減少は、他の還元剤であるタンニン酸の同時使用を介して達成可能である。
【００１８】
ＮａＢＨ４法に関しては、Ｊ．Ｃｈｅｍ．Ｓｏｃ．，Ｃｈｅｍ．Ｃｏｍｍｕｎ．、１９９５年、ｐ．１６５５−１６５６を参照されたい。ＮａＢＨ４法は本質的に、水性媒体中における、チオール存在下での水素化ホウ素ナトリウムでの水素テトラクロロ金酸塩の還元によるものである。この場合、金粒子の表面は、チオール分子の単層でコーティングされている。
【００１９】
こうして、ナノ粒子を安定化させるための、または、ナノ粒子に特定の化学的機能を付与するための取り組みが、特にナノ粒子に化学的に活性化可能な機能性シリカを提供することによって、なされた。
【００２０】
従って、金ナノ粒子の機能化及び安定化用の現在最も普及しているプロセスの一つ（非特許文献３）においては、まず初めに、アミノプロピルトリエトキシシラン（ＡＰＴＥＳ；ａｍｉｎｏｐｒｏｐｙｌｔｒｉｅｔｈｏｘｙｓｉｌａｎｅ）を添加することによって表面をビトロフィリック（ｖｉｔｒｏｐｈｉｌｉｃ）にして、その後、機能性シリカ層の成長のためにケイ酸ナトリウム（Ｎａ２Ｏ（ＳｉＯ２）３−５，２７ｗｔ％  ＳｉＯ２）を用いる。このようにして、金属‐シリカのコア‐シェル構造の安定化粒子が得られる。
【００２１】
詳細には、この文献においては、まず初めに平均直径略１５ｎｍの金粒子の分散体を、クエン酸ナトリウムでのＨＡｕＣｌ４の還元によって得るが、これには、（３‐アミノ‐プロピル）トリメトキシシラン（ＡＰＳ；（３‐ａｍｉｎｏ‐ｐｒｏｐｙｌ）ｔｒｉｍｅｔｈｏｘｙｓｉｌａｎｅ）水溶液、または、テトラエトキシシラン（ＴＥＳ；ｔｅｔｒａｅｔｈｏｘｙｓｉｌａｎｅ）水溶液、または、３‐（トリメトキシシリル）プロピルメタクリレート（ＴＰＭ；３‐（ｔｒｉｍｅｔｈｏｘｙｓｉｌｙｌ）ｐｒｏｐｙｌ  ｍｅｔｈａｃｒｙｌａｔｅ）水溶液が撹拌しながら加えられる。ＡＰＳ等と金の分散体との混合物は放置されて、金表面でのアミノ基の全体的な錯体形成が起こる。
【００２２】
活性シリカ溶液を、０．５４重量％のケイ酸ナトリウム溶液のｐＨを１０〜１１に下げることによって作製する。
【００２３】
この活性シリカ溶液を、撹拌しながら表面修飾された金粒子の分散体に加える。結果として得られる溶液を２４時間放置することによって、活性シリカが金粒子の表面上に重合する。
【００２４】
こうして、２４時間後に、厚さ略２から４ｎｍのシリカシェルを備えたコア‐シェルナノ粒子が得られる。
【００２５】
シリカシェルのより実質的な成長をもたらしたいのであれば、エタノール‐水溶媒中で、アンモニア等の水酸化物によって触媒作用させた、ＴＥＳ（テトラエトキシシラン）またはシリコンアルコラート型の他の前駆体の加水分解を含むゾル‐ゲル法に頼らなければならない。
【００２６】
これにより、厚さ１０ｎｍから８３ｎｍまたはそれ以上のシリカシェルが得られる。
【００２７】
しかしながら、厚いシェルを成長させたい場合、この文献のプロセスでは、非常に長期間の作業が必要とされる。更に、ケイ酸ナトリウム及びＡＰＳ等の結合剤は、粒子内に不純物を導入する可能性がある。
【００２８】
非特許文献３の欠点を排除するために、非特許文献４には、結合分子を必要としない、クエン酸塩で安定化された金ナノ粒子をシリカシェルで直接コーティングするプロセスが記載されている。より正確には、直径略１５ｎｍの金ナノ粒子（略球形）が、ＨＡｕＣｌ４等の金塩の還元によって作製される。
【００２９】
アンモニアによって触媒作用させた水‐エタノール溶媒中での前駆体（ＴＥＯＳ等）の加水分解のゾル‐ゲル法によって、シリカシェルを成長させる。ＳｉＯ２シェルは１００ｎｍに達し得る。
【００３０】
このプロセスは実施することが難しく、その再現性が批判されている。
【００３１】
実際のところ、金ナノ粒子の封入用に提案されている大抵の方法には、二つの段階が要求される。具体的には、第一に、ナノ粒子の合成であり、次に、そのナノ粒子の封入である。特定のプロセスにおいて、結合剤を用いる場合には、三つの段階が必要とされる（非特許文献３）。
【００３２】
一方で、非特許文献５において、ただ一つの段階のみを要求する独自の方法が提案された。これは、ナノ粒子を実際の合成中に封入させることを可能にする。このプロセスは、異なる二つの機能を果たすＤＭＦを用いることに基づいている。実際のところ、ＤＭＦは金塩を溶解するのと同時に、これを還元する。提案された反応は次の通りである。
３ＨＣＯＮＭｅ２  ＋  ２ＡｕＣｌ４−  ＋  ３Ｈ２Ｏ
→  ２Ａｕ０  ＋  ３Ｍｅ２ＮＣＯＯＨ  ＋  ６Ｈ＋  ＋  ８Ｃｌ−
【００３３】
金粒子の合成が無水ＤＭＦ中で起こるので、ナノ粒子を封入する無機ポリマーを形成するようにゾル‐ゲル化学反応を制御しながら、ゾル‐ゲル化学反応を用いることが可能になる。
【００３４】
より正確には、非特許文献５においては、２‐プロパノール中のチタンイソプロポキシドまたはジルコニウムプロポキシド及びアセチルアセトンの溶液を作製する。
【００３５】
また、水及びＤＭＦ中のＡｇＮＯ３またはＨＡｕＣｌ４・３Ｈ２Ｏの溶液も作製する。
【００３６】
これら二つの溶液を混合して、トルエンを添加することによってコロイドを沈殿させる。沈殿物をトルエンで数回洗浄して、再び２‐プロパノール中に溶解させる。この文献では、直径３０から６０ｎｍの結晶コア及び１から１０ｎｍのアモルファスシェルを備えたＡｕ‐ＴｉＯ２、Ａｕ‐ＺｒＯ２、Ａｇ‐ＴｉＯ２及びＡｇ‐ＺｒＯ２のコア‐シェルナノ粒子が作製可能であったとされている。
【００３７】
ナノ粒子、特に金属コア／酸化物シェル構造のナノ粒子が上述のプロセスによって得られる。このシェルは化学的に不活性であり、コアの金属ナノ粒子を保護することが可能であり、また、これらを極端な化学条件下において安定化させることが可能である。
【００３８】
しかしながら、物質に新規特性を与えるために物質中に金属ナノ粒子を取り込ませる際における、ナノ粒子の熱的及び化学的安定性の問題は、特に金属ナノ粒子において、重大なままである。
【００３９】
特に、部分的な酸化、望ましくない粒子間の焼結、沈殿及び不均一性等の劣化プロセスを回避する必要がある。大抵のコロイド状作製物の安定性の無さが、ある点において、応用の開発を大幅に遅らせている。
【００４０】
この問題は更に、ナノ粒子を受容するマトリクスの分散及びコロイド化の段階において強調されて、凝集体のサイズ及び均一性が不適当であることが多い。よって、最終的な製品は、所望の工業的応用に使用できないような質及び再現性のものである。
【００４１】
従って、超微細粒子（例えば金属）を比較的高温（例えば５００から１５００℃）で物質中に取り込ませることを有する製造及び取り扱いは、非常に問題のあるままである。
【００４２】
例えば、従来技術のプロセスにおいて形成されたコア‐シェル構造の金属コアを取り囲むシェル（プライミングシェルまたは層と称する）の厚さは、この層が金属ナノ粒子（コア）の完全な熱的及び／又は化学的な保護をすることができないようなものである。コア‐シェル構造のナノ粒子が熱流に晒されると、シェルのいたる所でコアが拡散、焼結、または望ましくなく成長する危険性があり、結果として、ナノ粒子の最終的な性質に対して（特に所望の最終的な着色に対して）不利益である最終的な分散がもたらされる。
【００４３】
従って、従来技術のプロセスでは、環境に対して保護された粒子を作製することができない。具体的には特に、熱的及び／又は化学的に安定で均一であり、また、サイズ、サイズの分散及び凝集が制御及び管理されている粒子を作製することができない。
【００４４】
更に、非特許文献５のプロセスによって作製されたナノ粒子は一般的に、３０から６０ｎｍの結晶コアと厚さ略３ｎｍの酸化物シェルを有する。
【００４５】
より正確には、このナノ粒子のサイズは、例えばＺｒＯ２でコーティングされた銀粒子に対して４５±１５ｎｍであり、ＴｉＯ２でコーティングされた金粒子に対して平均で略５０ｎｍである。
【００４６】
こうした寸法は依然として、特に本願発明において優先的に望まれている光学効果に対しては大き過ぎる。
【００４７】
実際、非特許文献５のプロセスでは、コアの発生及び成長プロセスは充分に分離されておらず、一端シードが形成されると、このシードは成熟プロセスを始める。更に、非特許文献５の合成方法によって、ＺｒＯ２等の酸化物の薄い層（具体的には、最大５ｎｍの厚さ）によって封入された金コアを備えたナノ粒子を単一の段階で得ることが可能になるといっても、それは、コロイド安定性を有さない粒子系の生成をもたらす。
【００４８】
上述の議論から、従来技術の文献において記載され作製されたコア‐シェル構造のナノ粒子は、非常に過酷な化学的環境及び超高温に耐えられる化学的及び熱的安定性を示さないと結論付けられる。
【００４９】
更に、これらの文献のナノ粒子は、特に、均一性、サイズの制御、ナノ粒子のサイズの分散の制御に関して、必要とされる質を有していない。
【００５０】
最後に、従来技術のコア‐シェルナノ粒子は、光学効果を得るために必要とされる寸法、サイズを示さない。
【００５１】
従って、特に上述の文献に示されているような従来技術のナノ粒子の化学的及び熱的安定性よりもどんな場合においても優れた化学的及び熱的安定性を示すナノ粒子（特に金属ナノ粒子）が求められている。
【００５２】
更に、その均一性、質、サイズ及びサイズの分散が制御されているナノ粒子（特に金属ナノ粒子）が求められている。
【００５３】
更に、このようなナノ粒子の作製を可能にし、また、従来技術のプロセスの欠点、制限、欠陥及び不利な点も示さないプロセスが求められている。
【先行技術文献】
【非特許文献】
【００５４】
【非特許文献１】Ｍ．Ｆａｒａｄａｙ、Ｐｈｉｌｏｓ．Ｔｒａｎｓ．Ｒ．Ｓｏｃ．、１８５７年、第１４７巻、ｐ．１４５
【非特許文献２】Ｇ．Ｍｉｅ、Ａｍ．Ｐｈｙｓ．、（ライプチヒ）、１９０８年、第２５巻、ｐ．３７７
【非特許文献３】Ｌ．Ｍ．Ｌｉｚ‐Ｍａｒｚａｎ、Ｍ．Ｇｉｅｒｓｉｇ、Ｐ．Ｍｕｌｖａｎｅｙ、Ｌａｎｇｍｕｉｒ、１９９６年、第１８巻、ｐ．４３２９
【非特許文献４】Ｅ．Ｍｉｎｅ、Ａ．Ｙａｍａｄａ、Ｙ．Ｋｏｂａｙａｓｈｉ、Ｍ．Ｋｏｎｎｏ、Ｌ．Ｍ．Ｌｉｚ‐Ｍａｒｚａｎ、Ｊ．Ｃｏｌｌｏｉｄ  Ｉｎｔｅｒｆａｃｅ  Ｓｃｉ．、２００３年、ｐ．３８５
【非特許文献５】Ｒ．Ｔ．Ｔｏｍ、Ａ．Ｓｒｅｅｋｕｍａｒａｎ  Ｎａｉｒ、Ｎ．Ｓｉｎｇｈ、Ｍ．Ａｓｌａｍ、Ｃ．Ｌ．Ｎａｇｅｎｄｒａ、Ｒ．Ｒｅｊｉ  Ｐｈｉｌｉｐ、Ｋ．Ｖｉｊａｙａｍｏｈａｎａｎ、Ｔ．Ｐｒａｄｅｅｐ、Ｌａｎｇｍｕｉｒ、２００３年、第１９巻、ｐ．３４３９
【発明の概要】
【発明が解決しようとする課題】
【００５５】
本発明の目的は、特にこれらの要求に合致するナノ粒子を提供することである。
【００５６】
更に、本発明の目的は、こうしたナノ粒子の作製方法を提供することである。
【００５７】
また、本発明の目的は、従来技術のプロセスの欠点、欠陥、制限及び不利な点を示さず、従来技術のプロセスの問題を解決するナノ粒子を提供することである。
【課題を解決するための手段】
【００５８】
この目的及び他の目的は、本発明に従い、固体コアのみを備えたコア構造の、または、無機物質から構成された固体エンベロープまたはシェルによって取り囲まれた固体コアを備えたコア‐シェル構造の、少なくとも二つの凝集していない固体ナノ粒子を備えたビードによって、達成される。この凝集していないナノ粒子は、無孔質金属酸化物でコーティングされている。
【００５９】
本発明によると、ビードとは、球形の、または、略球形の、または、回転楕円体の物体、要素を意味すると一般的に理解される。
【００６０】
“凝集していない”固体ナノ粒子とは、ナノ粒子が凝集体を形成しておらず、触れ合っておらず、接触しておらず、無孔質金属酸化物によって分離されていて、そして、個々に表示可能であるものを意味すると理解される。つまり、別個のナノ粒子間には、制御された間隔、距離、ギャップが存在する。
【００６１】
有利には、非孔質金属酸化物は耐熱性酸化物である。
【００６２】
好ましくは耐熱性のナノ粒子は、固体コア及び無機物質から成る（構成された、構築された）固体エンベロープまたはシェルを備えたコア‐シェル構造のナノ粒子である。
【００６３】
好ましくは、無孔質金属酸化物は、無機エンベロープまたはシェルの物質と同じであっても異なっていてもよい。
【００６４】
ナノ粒子は単純なナノ粒子であってもよい。つまり、上記で定義したコア‐シェル構造を有さないナノ粒子であって、好ましくは耐熱性の無孔質金属酸化物によってコーティングされること（つまりナノ粒子のコーティング）を確実にする化学的官能基（化学的機能性）をその表面に備えた単純なコアを有するナノ粒子であってもよい。
【００６５】
この化学的官能基は、ＯＨ基及び有機配位子から選択可能である。好ましくは、ナノ粒子の合成段階中に得られる。
【００６６】
ビード内部の、ナノ粒子（特に固体コア及び固体エンベロープまたはシェルを備えたコア／シェル構造の粒子）のコーティングは、従来技術において開示も示唆もされていない。
【００６７】
同様に、これらの粒子を凝集させず、接着させずに、これらの粒子を分離したまま、区別したまま及び独立したままにする、ビード内部の、コアまたはコア‐シェルのナノ粒子のコーティングは、従来技術において開示も示唆もされていない。
【００６８】
本発明によると、ナノ粒子がコーティングビードの形状の保護マトリクス内部に取り込まれていると言う事ができる。
【００６９】
更に、このコーティングビードは、このビードが取り込まれるべき最終的な物質内部における良好な分散及び均一化を確実なものにすることができる。
【００７０】
本発明による“コーティングビード”の形状に取り込まれたナノ粒子は、上記で列挙した要求に完全に合致し、従来技術のナノ粒子（本質的に、ビードの形状内にコーティングされていないナノ粒子）の欠陥を示さない。最終的には、これらのナノ粒子は、従来技術のナノ粒子が示す問題を解決する。
【００７１】
このコーティングの存在のおかげで、また、これを構成する物質の実際の性質及びその低孔質を考慮すると、環境に対するナノ粒子の保護（特に化学的保護）が確実なものとなり、苛酷な環境（例えば腐食性、酸化性または他の化学的環境）下におけるナノ粒子の性質の全体性を保証することが可能になる。従って、このコーティングは、取り込む物質に対してナノ粒子を“化学的に不可視なもの”にすることも可能であり、それ以上ではその物質内へのナノ粒子の分散が不均一なものになるまたは分散が実際には不可能になるような最大取り込み閾値を超えることが可能になる。これは、特にガラス中のＺｒＯ２ビードの場合に特に当てはまる。
【００７２】
このコーティングを構成する物質の低孔質という特性は、高密度コーティングの概念と同義である。この考えは、多孔質物質の場合、ナノ粒子（コアまたはコア／シェル）を構成する原子が、コーティングを介して拡散し、ナノ粒子の外側に移動することが可能であるというものである。同様に、多孔質物質は、外部物質が侵入してナノ粒子に接触し、化学反応によってこれを破壊することを可能にする。
【００７３】
更に、このコーティングによって提供される保護は熱的な性質のものでもある。実際のところ、ナノ粒子を高温（特にコア物質の融点を超える高温）に加熱することを必要とする取り込みプロセスにおいて、ナノ粒子が保護されていないと、取り込み物質中の可溶性効果によってナノ粒子が破壊され、または、制御されていない焼結効果によってそのサイズが増大し、所望の性質の損失がもたらされる。
【００７４】
ナノ粒子の拡散及び成長を制御することを可能にするこれらの障壁特性のおかげで、高密度の酸化物ビード（好ましくは耐熱性）内に存在し得る一つ以上のナノ粒子（例えば金属ナノ粒子）のコーティングは、対応する金属（一般的に、ナノ粒子のコアを構成する物質）の融点を超える加熱中に、ナノ粒子の一定のサイズ、異なる粒子間の制御された間隔（ギャップ）（例えば１００ｎｍ）を維持することが可能になり、よって、着色の光学的効果が一定になる。
【００７５】
つまり、本発明により、ナノ粒子がその融点を超えても化学的に保護される。そして、ガラス質の物質のように、使用するためのプロセスにおいて超高温に加熱する必要のある物質内にナノ粒子を取り込むことが可能になる。
【００７６】
最後に、本発明によるビードの特性は、プロセスのパラメータを変更することによって、容易に変更可能である。
【００７７】
制御されたサイズ及び制御されたサイズ分布（例えば低分散、“鋭い”サイズ分布）のナノ粒子更にはビードを得ることが可能であり、粒子の凝集を回避することも可能である。
【００７８】
更に、ナノ粒子（具体的には、コアナノ粒子（該コア自体が単体でナノ粒子を構成しているか、または、コア‐シェルナノ粒子のコアを構成している））及びコア‐シェルナノ粒子は、従来技術文献において記載されているナノ粒子のサイズよりもサイズが小さいものであり（具体的には１ｎｍから１００ｎｍ）、これによって、これらが光学効果を生成するのにかなり適したものになっている。つまり、コアのサイズは一般的に、２０ｎｍ、好ましくは１０ｎｍ、更に好ましくは５ｎｍを超えてはならず、コア及びシェルのサイズ全体は一般的に、１００ｎｍを超えてはならない。
【００７９】
有利には、コア構造またはコア‐シェル構造のナノ粒子のコアは主に、少なくとも一種の金属から作製、構成されている。
【００８０】
有利には、コア‐シェル構造の該ナノ粒子の平均サイズは、１から１００ｎｍであり、好ましくは２から５０ｎｍであり、更に好ましくは５から２０ｎｍであり、それよりも５から１０ｎｍの方がよい。
【００８１】
有利には、コア構造またはコア‐シェル構造の該ナノ粒子のコアの平均サイズは、１から５０ｎｍであり、好ましくは２から２０ｎｍであり、更に好ましくは５から１５ｎｍであり、それよりも２から１０ｎｍの方がよい。
【００８２】
ナノ粒子は、球形、ラメラ形状、繊維形状、チューブ形状、多面体形状またはランダムな形状を有し得る。球形が好ましい形状である。
【００８３】
有利には、ナノ粒子のコアは、少なくとも８０重量％の少なくとも一種の金属から作製、構成されていて、好ましくは少なくとも９０重量％、更に好ましくは１００重量％の少なくとも一種の金属から作製、構成されている。
【００８４】
ナノ粒子のコアを主に構成する金属は一般的に、周期表の３族から１６族の原子数が１３から８２の範囲の元素、またはこれらの合金から選択可能である。
【００８５】
ナノ粒子のコアは、少なくとも二種以上の上記金属及び又はそれらの合金の混合物から作製、構成可能である。
【００８６】
ナノ粒子のコアは、複数の領域から作製、構成されたコンポジットコアであり得る。隣接する領域は異なる金属、合金または混合物から成る。
【００８７】
ナノ粒子の上記コンポジットコアは、内部コアまたは核を備えた多層コンポジットコアであり得る。この内部コアまたは核は、一金属、合金または金属の混合物から作製、構成され、この内部コアまたは核を構成するものとは異なる一金属、合金または金属の混合物の第一の層で少なくとも部分的にコーティングされていて、また、一つ以上の他の層を備えていてもよく、その各層は、それ以前の層を少なくとも部分的に覆い、その各層は、その前後の層とは異なる一金属、合金または混合物から作製、構成されている。
【００８８】
一般的に、ナノ粒子のコアは更に、必然的な不純物及び安定剤を含む。
【００８９】
ナノ粒子のコアは、主な金属とは別に、金属酸化物を含み得る。
【００９０】
有利には、粒子のコアを主に構成する金属は、遷移金属、貴金属、希土類金属、及びこれらの合金や混合物から選択される。
【００９１】
好ましくは、ナノ粒子のコアを主に構成する金属は、アルミニウム、銅、銀、金、インジウム、鉄、プラチナ、ニッケル、モリブデン、チタン、タングステン、アンチモン、パラジウム、亜鉛、錫、ユウロピウム、及びこれらの合金や混合物から選択される。
【００９２】
更に好ましくは、粒子のコアを主に構成する金属は、金、銅、銀、パラジウム、プラチナ及びこれらの合金や混合物から選択される。
【００９３】
上述の全ての内で好ましい金属は金である。
【００９４】
“コア”粒子及び“コア‐シェル”粒子の両方の場合において、ナノ粒子のコアを、その物理的及び化学的性質を変更する処理によって表面修飾することが可能である。
【００９５】
コアが主に一金属から構成されていない場合には、例えば、半導体物質、遷移金属、希土類金属の硫化物、セレン化物、リン化物または金属酸化物から主に構成される。
【００９６】
一般的に、コア‐シェル構造を有する場合のナノ粒子のエンベロープまたはシェルを構成する無機物質は、単純なまたは化合物の金属酸化物、及び／又は、有機金属ポリマーから構成された物質から選択される。
【００９７】
該金属酸化物は、シリコン、チタン、アルミニウム、ジルコニウム、イットリウム、亜鉛、ホウ素、リチウム、マグネシウム、ナトリウム、セシウムの酸化物、これらの混合酸化物、及び、これら酸化物と混合酸化物の混合物から選択可能である。
【００９８】
特に、金属酸化物は、シリカ、チタン酸化物、アルミナ、ジルコニウム酸化物及びイットリウム酸化物から選択可能である。
【００９９】
一般的に、各ナノ粒子のエンベロープは１から１０ｎｍ、好ましくは１から５ｎｍ、更に好ましくは１から２ｎｍの平均厚さを有し、コアは、１から５０ｎｍ、好ましくは２から２０ｎｍ、更に好ましくは５から１５ｎｍのサイズを有し、それよりも２から１０ｎｍのサイズの方がより良い。
【０１００】
有利には、コーティングビード形状の粒子のエンベロープを構成する無機物質は、ゾル‐ゲル法によって得ることが可能な有機金属ポリマーや金属酸化物等の無機物質から選択される。
【０１０１】
好ましくは耐熱性で無孔質の金属酸化物は一般的に、シリコン、チタン、アルミニウム、ジルコニウム、イットリウム、亜鉛等の酸化物、これらの混合酸化物、及び、これらの酸化物及び混合酸化物の混合物から選択される。
【０１０２】
有利には、該酸化物（好ましくは耐熱性）は、ゾル‐ゲル法によって得ることが可能な酸化物から選択される。
【０１０３】
一般的に、該好ましくは耐熱性で無孔質の金属酸化物は、ビードの直径が５から３０００ｎｍ、好ましくは１００から２０００ｎｍ、更に好ましくは２００から９００ｎｍとなるような厚さを有し、それよりも３００から６００ｎｍ、更に言うと４００から５００ｎｍとなるような厚さを有する方が良い。
【０１０４】
ビードは、好ましくは耐熱性で無孔質の金属酸化物でコーティングされた２から１０個のナノ粒子から構成されている。
【０１０５】
本発明はまた、固体金属コアのみを備えたコア構造、または、無機物質から構成された固体エンベロープまたはシェルによって取り囲まれた固体金属コアを備えたコア‐シェル構造の固体ナノ粒子を一つ以上含むビードに関する。該ナノ粒子は、無孔質金属酸化物でコーティングされており、コア構造の単一のナノ粒子のみをビードが備える場合には無孔質酸化物はシリカではなく、複数のナノ粒子をビードが備える場合にはナノ粒子が凝集しないようにされている。
【０１０６】
このことが意味するのは、固体コアが金属の場合には、つまり、一種以上の金属のみから全体が構成されている場合には、ビードが唯一つのナノ粒子を含有することが可能であるということである。ビードの他の全ての特性（サイズ、金属の性質、エンベロープ及び無孔質金属酸化物の性質等）については上述しており（少なくとも二つのナノ粒子を含有するビードに対して）、一種以上の金属から構成された単一のナノ粒子を含み得る特定のビードに対しても同様に適用可能である。従って、単一の金属ナノ粒子が含まれ得るこの種のビードの特性に対しても明らかに上述の記載の全てが参照される。
【０１０７】
本発明は更に、上述のようなコアビードを備えたコア‐シェル構造のビードに関する。該コアビードは、コア構造またはコア‐シェル構造の固体ナノ粒子を一つ以上含み、該コアビードは無孔質金属酸化物から構成された固体エンベロープまたはシェルでコーティングされている。
【０１０８】
コア‐シェル構造のビードのシェルを形成する該無孔質金属酸化物は一般的に、上述の無孔質酸化物から選択される。そして、好ましくは、コア‐シェル構造のビードのシェルを構成するこの酸化物は、コア‐シェル構造のビードのコアを形成するビードのナノ粒子をコーティングする無孔質金属酸化物とは異なる。
【０１０９】
従って、コアを形成するビードのナノ粒子を取り囲むこの無孔質金属酸化物がシリカの場合、コア‐シェル構造のビードのエンベロープまたはシェルを形成する無孔質金属酸化物は、シリカを除いた全ての無孔質金属酸化物から選択可能である。
【０１１０】
コア‐シェル構造のビードの一般的に耐熱性の無孔質金属酸化物のシェルの厚さは、一般的に０．５から２００ｎｍ、好ましくは５から９０ｎｍ、更に好ましくは１０から３０ｎｍである。
【０１１１】
従って、このビードのシェルは、例えば略２０から２５ｎｍの平均厚さを有する。
【０１１２】
上述の記載において、コア‐シェル構造のナノ粒子と、コア‐シェル構造のビードとを混同してはならない。コア構造またはコア‐シェル構造のナノ粒子は、ビード内に取り込み可能であり、ビード自体は、コア‐シェル構造のビードのコアを形成可能である。
【０１１３】
コア‐シェル構造のナノ粒子のシェルを、“シェル”と称してもよく、コア‐シェル構造（またはコア構造）の一つ以上のナノ粒子自体を含むコア‐シェル構造のビードのシェルを、“補完的シェル”または“第二シェル”と称してもよい。
【０１１４】
本発明はまた、固体コアを備えたコア構造、または、固体コア及び無機物質から構成された固体エンベロープまたはシェルを備えたコア‐シェル構造のナノ粒子を一つ以上備えたビードの作製方法に関する。該ナノ粒子は、好ましくは耐熱性の無孔質金属酸化物でコーティングされている。本方法においては、以下の連続的な段階が実施される：
ａ）該ナノ粒子のコアを構成する固体ナノ粒子を作製する；
ｂ）任意で、コアを構成する該固体ナノ粒子のそれぞれを表面機能化するか、または、無機物質で構成された固体エンベロープで取り囲む。これによって、表面機能化されたまたはコア‐シェル構造のナノ粒子が得られる；
ｃ）該ナノ粒子を好ましくは耐熱性の無孔質金属酸化物でコーティングする；
ｄ）任意で、好ましくは耐熱性の無孔質金属酸化物による更なる追加のコーティング段階を実施する。
【０１１５】
この作製方法は、複数のナノ粒子を備えたビード、並びに、そのコアが金属的である単一のナノ粒子のみを含有するビードにも適用されるということに留意されたい。
【０１１６】
更に、追加の段階である段階ｄ）は、コア‐シェル構造のビードを作製することが望まれる場合に実施される。好ましくは、段階ｄ）において、用いられる無孔質金属酸化物は、段階ｃ）の無孔質金属酸化物とは異なる。
【０１１７】
好ましくは、本発明による方法は、好ましくは上述の平均サイズを有し固体金属コア及び金属酸化物から構成された固体エンベロープを備えたコア‐シェル構造のナノ粒子を一つ以上含有するビードの合成に特に適している。コア‐シェル構造の該ナノ粒子は、好ましくは耐熱性の無孔質金属酸化物（エンベロープの酸化物と同一または異なる）でコーティングされている。
【０１１８】
この場合、段階ａ）及びｂ）は、組み合わせて、同時に行われることが好ましく、固体金属コア及び金属酸化物から構成された固体エンベロープを備えたコア‐シェル構造のナノ粒子が単一の段階で作製され、その後、段階ｃ）中に、コア‐シェル構造の該ナノ粒子が、好ましくは耐熱性の多孔質酸化物でコーティングされる。任意で、段階ｄ）中において、段階ｃ）で得られた“コアビード”と称されるビードが、好ましくは耐熱性の多孔質金属酸化物で再びコーティングされ、“コア‐シェル”ビードが得られる。
【０１１９】
従って、この場合、ビードの作成方法は二段階しか備えていない。具体的には、段階ｂ）と組み合わせた段階ａ）（段階ａ１）と称する）及び段階ｃ）であり、任意で他の段階ｄ）も備える。
【０１２０】
本発明による方法において、各ナノ粒子は段階ｂ）（任意で段階ａ）と一緒に行われる）において機能化される。つまり、特に各ナノ粒子（“コア”と称される）（例えば金属ナノ粒子）は、無機物質（金属酸化物等）から構成された固体プライマエンベロープ、シェルまたは層で取り囲まれている。このプライマ層は、特に金属コアを備えたナノ粒子の場合において、第一の金属酸化物から成り得る。この機能性によって、コアナノ粒子上に適切な化学反応性を付与することが可能であり、第二の期間における必要とされる熱的及び化学的安定性をそれ自体が与えるコーティング内への取り込み（段階ｃ）及び任意の段階ｄ））のための開始点として機能することができる。
【０１２１】
このコーティングビードはまた、最終的な取り込み物質内部における優れた分散及び均一性を提供することができる。
【０１２２】
段階ａ）またはｂ）によるナノ粒子は、多種多様なものであり得るが、コーティングプロセス及びゾル‐ゲル法に対する化学反応性を有するために、全体としては一般的に、必要とされる化学官能基（例えばＯＨ結合）をその表面上に示さなければならない。即ち、アルコール媒体中におけるコロイド安定性を有する点において一般的に相溶性である。
【０１２３】
特に低い化学機能性／反応性しか有さない特定の非相溶性ナノ粒子の場合において、このような相溶性を得るために、コア‐シェルの概念を用いることができる。コアは例えば実際に光学活性な部分であり、シェルの表面が必要とされる官能基を示し（厚さ数ナノメートル）、そのコアをコーティングプロセスに適合したものにすることを可能にする。
【０１２４】
一方、ナノ粒子の化学官能基を変更することが可能な場合（半導体ナノ結晶等）には、相溶化のプロセスは全く異なるものとなる。例えば、半導体ナノ結晶に対して、このことは、半導体ナノ結晶をアルコール中に分散可能にする有機配位子を、その表面上に吸着させることである。
【０１２５】
最後に、特定の場合においては、何も適用する必要がない。例えば、希土類のナノ粒子（下記のＹ２Ｏ３：Ｅｕの例を参照されたい）は、その合成プロセス（ポリオール法）のおかげで、耐熱性酸化物中に希土類のナノ粒子をコーティングするために必要とされる官能基（ＯＨ）を既に所有している。これが、この場合において、ナノ粒子を機能化させる必要も封入化させる必要もない理由である。
【０１２６】
好ましい二段階法においては、単一の段階でコアナノ粒子を作製することを可能にし、プライマエンベロープ、シェルまたは層をコアナノ粒子に提供する（備えさせる）ことを可能にする第一段階ａ１）を、上述の非特許文献５に記載されたプロセスによって行うことができる。具体的には、ジメチルホルムアミド（ＤＭＦ，ｄｉｍｅｔｈｙｌｆｏｒｍａｍｉｄｅ）によるコアを構成する金属（金等）の塩の還元、同時に、エンベロープを構成する金属酸化物の前駆体（例えば、金属酸化物のアルコラート）の加水分解による形成された金属ナノ粒子のコーティングである。
【０１２７】
金属塩は例えば、上述のコア用金属の硝酸塩、ハロゲン化物（塩化物、臭化物、ヨウ化物、フッ化物）から選択可能である。金の場合には、水素テトラクロロ金酸塩を使用可能である。
【０１２８】
二段階のみの方法の特定の好ましい変更は、下記の実施例２に記載されるように、強力な還元剤（例えば、ＮａＢＨ４またはＮａクエン酸塩）を用いることによって、及び／又は、希釈溶媒中で行うことによって、直径数ナノメートルの金属ナノ粒子の安定なコロイド溶液を得ることを可能にする。
【０１２９】
このような条件は、コアを形成する金属の金属塩の還元を好ましいものにし、結果として、その成長を犠牲にして、コア金属ナノ粒子の発生を好ましいものにする。従って、このように作製されたコアナノ粒子は例えば直径５から２０ｎｍ、好ましくは５から１０ｎｍまたは１５ｎｍのサイズを有するが、これは、従来技術のコアナノ粒子のものよりも顕著に小さい。
【０１３０】
この特定の好ましい方法の変更においては、金属ナノ粒子の作製と同時のシェルの合成の条件を変更することによって、金属酸化物前駆体（例えば、アルコキシドやアルコラート（例えばジルコニウムアルコキシド））の量を減らすことによって、成長が熱運動的に制御された下で行われるような短い加熱時間を順守することによって、シェルの厚さも例えば１から１０ｎｍまでに制限されている。実際に、シェルの厚さは、媒体中にもたらされる例えばＺｒＯ２前駆体の量によって制限される。
【０１３１】
段階ｂ）中に形成されるプライマ層、シェルまたはエンベロープは、段階ｂ）が段階ａ）と同時に行われるものであろうとなかろうと、または、段階ａ１）中で行われるものであろうと、ナノ粒子を化学的及び／又は熱的に保護することを可能にはしない。しかしながら、この層は、複数の溶媒（特にアルコール）中におけるナノ粒子の安定性を確実なものにするために必須であり、これによって、好ましくは耐熱性の無孔質酸化物のコーティングビードの形成段階である段階ｃ）（及びその後の任意の段階ｄ））（保護段階と称してもよい）の実施が促進される。
【０１３２】
段階ｃ）はゾル‐ゲル法によって行われることが好ましい。
【０１３３】
このゾル‐ゲル法は一般的に、好ましくは耐熱性の無孔質金属酸化物の構成金属の前駆体（たとえばアルコキシド前駆体）の加水分解を備える。
【０１３４】
好ましくは、該前駆体（例えば上述の金属アルコキシド（例えばジルコニウムアルコキシド））の制御された加水分解は、例えばブタノール及びイソプロパノールから選択された一種以上のアルコールから構成された無水アルコール媒体中において、長鎖（例えば１０から２０Ｃ）の有機酸（例えばオレイン酸）の存在下において、及び、段階ａ）及びｂ）またはａ１）中に既に作製されたコア‐シェル構造のナノ粒子の存在下で行われる。
【０１３５】
従って、反応媒体中に存在する水の量が、自発的に導入される水の追加によるものだけであるという限りにおいて制御されている。
【０１３６】
極度の無水条件（例えば無水試薬による無水条件）及び制御された雰囲気下の合成媒体の下でおいて行うことが一般的には好ましく、そうでなければ、酸化物ビードの制御された成長反応は順守されない。
【０１３７】
実際に、制御されていない湿気の僅かな痕跡でも、ゲルの形成に繋がり得る。
【０１３８】
段階ｄ）は一般的に、段階ａ）と同じ条件下で実施されるが、この段階中に堆積する好ましくは耐熱性の無孔質金属酸化物は、段階ｃ）中に堆積する無孔質金属酸化物とは異なることが好ましい。
【０１３９】
段階ｃ）に続いて、または、コア‐シェル構造のビードを作製することが望まれる場合には段階ｄ）に続いて、熱処理が、一般的には１００から８００℃の温度で１から２４時間にわたって実施される。
【０１４０】
この処理によって、有機残留物から形成されたビードを取り除き、例えばジルコンのビードを高密度化することができる。
【０１４１】
好ましい熱処理は以下の段階を備える：
‐  大気温度から４５０℃に５℃／分の加熱率で上昇
‐  ４５０℃のレベルを３時間維持
‐  ４５０℃から６５０℃に５℃／分の加熱率で上昇
‐  ６５０℃のレベルを５時間維持
‐  ５℃／分の冷却率で大気温度に戻す。
【０１４２】
形成されるビードの特性は、水の濃度、有機酸中の炭素原子の数、熟成時間（これは合成時間のことである）及び温度（合成中の）に依存する。これらの実験パラメータの変更によって、ビードのサイズ、ビードのサイズ分散及びナノ粒子の凝集を制御することができる。
【０１４３】
段階ｃ）中（及び一般的には任意の段階ｄ）中）の支配的な基準条件を、異なるプロセスパラメータの影響を例示するために、以下に示す。
【０１４４】
条件は必ずしもこれらの好ましい条件でなければならないというものではなく、これらの好ましい条件は単に例示的なものであるということには留意されたい：
‐  前駆体（例えばジルコニウム前駆体）のモル濃度：  ０．１Ｍ
‐  有機酸のモル濃度：  ０．０１６Ｍ
‐  有機酸の炭素鎖の長さ：  Ｃ１８（つまり、炭素骨格中に１８炭素原子）
‐  合成媒体中に存在する水全体のモル濃度：  ０．４２Ｍ
‐  合成温度：  大気温度
【０１４５】
【表１】
2015110783.tif 000002
【０１４６】
【表２】
2015110783.tif 000003
【０１４７】
【表３】
2015110783.tif 000004
【０１４８】
ナノ粒子の濃度は、酸化物ビード毎のナノ粒子の割合を規定することを可能にする。
【０１４９】
（コア）ナノ粒子の割合は、ビード毎に、一般的に１０から９０重量％であり、好ましくは５０から８０重量％である。
【０１５０】
本発明によるビードは、特にコアが金属の場合に高温及び／又は化学攻撃に耐性のある着色顔料として特に利用可能である。
【０１５１】
コアの性質以外では、顔料の着色は、金属コアのサイズ、エンベロープコーティング（これはシェルを形成する酸化物のことである）等として利用可能な酸化物層の種類及び厚さ、着色されるべき物質（マトリクス）中へのビードの取り込みレベルに依存する。
【０１５２】
本発明による方法によって作製された本発明によるビードは、シリカガラス、金属ガラス、結晶、セラミック、高温ポリマーから選択された物質及びマトリクス中に取り込み可能である。
【０１５３】
特に、ガラスマトリクスにおいて、本発明によるビードは、ガラスマトリクスに特に強い着色を与えることによって、視覚的光学的効果を生み出すことを可能にする。
【０１５４】
従来技術のｉｎ  ｓｉｔｕ発生方法は、ガラス質マトリクス中に最大４００ｐｐｍのナノ粒子を取り込ませることを可能にする。この閾値を超えると、もはやナノ粒子は溶融したマトリクス中においてコロイド安定性を有さず、沈殿する。
【０１５５】
本発明によるビードのおかげで、溶解度の閾値を超えることによって、光減衰の閾値によってもはや制限されていないことによって、即ち、マトリクスの溶融段階中に本発明により開発されたナノ顔料を取り込ませることによって、強い着色を実現することが特に可能になる。
【０１５６】
従って、本発明は、ガラス、セラミック及びポリマー等の物質に関し、それらの物質中には本発明によるビードが、物質の全重量に対して、１００から５０００ｐｐｍ、更には１００００または１５０００ｐｐｍのレベルで、好ましくは２０００から４０００ｐｐｍのレベルで取り込まれる。この取り込みレベルは非常に高いものであり、例えばガラスの場合において、現在用いられている４００ｐｐｍというレベルよりもはるかに高い。
【図面の簡単な説明】
【０１５７】
【図１】本発明によるビード内にコーティングされる対象であるコア（特に金属コア）及びシェル（特に酸化物シェル）構造のナノ粒子の概略的な断面図を示す。
【図２】図１に示されるようなコア‐シェル構造の複数のナノ粒子が耐熱性無孔質酸化物コーティング内に取り込まれている本発明によるビードの概略的な断面図を示す。
【図３】保護されていない金粒子が取り込まれているガラス（下方の曲線）と、ＺｒＯ２ビードによって保護されている金ナノ粒子が取り込まれているガラス（上方の曲線）との吸収スペクトルを示すグラフである。吸光度Ａはｙ軸上にプロットされていて、波長λ（ｎｍ単位）はｘ軸上にプロットされている。
【図４】ＺｒＯ２によって保護されているかまたは保護されておらず１３００℃で熱処理されたＹ２Ｏ３：Ｅｕナノ粒子の蛍光スペクトルを示すグラフである。蛍光強度（“カウント”単位）はｙ軸上にプロットされていて、波長λ（ｎｍ単位）はｘ軸上にプロットされている。曲線Ａは、ＺｒＯ２ビードでコーティングされていないＹ２Ｏ３：Ｅｕナノ粒子の蛍光スペクトルである。曲線Ｂは、粒径１００ｎｍから２０００ｎｍのＺｒＯ２ビードでコーティングされたＹ２Ｏ３：Ｅｕナノ粒子の蛍光スペクトルである。曲線Ｃは粒径略１０ｎｍのＺｒＯ２ビードでコーティングされたＹ２Ｏ３：Ｅｕナノ粒子の蛍光スペクトルである。
【図５】実施例６で作製された金コア‐ＳｉＯ２シェル構造のナノ粒子の８００００倍の透過型電子顕微鏡（ＴＥＭ，ｔｒａｎｓｍｉｓｓｉｏｎ  ｅｌｅｃｔｒｏｎ  ｍｉｃｒｏｓｃｏｐｙ）写真である。図５に示されるスケールは１００ｎｍを表す。
【図６】実施例６で作製したＺｒＯ２層でコーティングされた金コア‐ＳｉＯ２シェル構造のナノ粒子を含有するビードの８００００倍の透過型電子顕微鏡（ＴＥＭ）写真である。図に示されるスケールは１００ｎｍを表す。
【図７】１１００℃で２時間でシリカガラス内に取り込まれた、実施例６で作製されるようなジルコニウム酸化物のビードの８００００倍の透過型電子顕微鏡（ＴＥＭ）写真である。図に示されるスケールは１００ｎｍである。
【図８】１１００℃で加熱処理した、実施例６で作製されるようなＡｕ‐ＳｉＯ２‐ＺｒＯ２構造のジルコニウム酸化物ビードに対するＥＤＸスペクトルを示す。図８ａ、８ｂ、及び８ｃはそれぞれ、図７に示されるビードの位置１、２及び３に対するＥＤＸスペクトルである。
【図９】本発明による金ナノ粒子が取り込まれている、銅イオンがドーピングされた耐熱性混合酸化物ＺｒＳｉＯ４（Ａｕ‐ＺｒＳｉＯ４：Ｃｕ）ビードのＤＲＸスペクトルを示す（実施例８）。カウント／秒をｙ軸上にプロットし、２メタ（ｍｅｔａ）をｘ軸上にプロットする。スペクトルは、熱処理前のビードのもの（Ａ）、８３３℃で１時間の熱処理後のもの（Ｂ）、８９７℃で一時間の熱処理後のもの（Ｃ）、１０４１℃で１時間の熱処理後のもの（Ｄ）である。★は立方晶Ａｕを表し、◆は単斜晶ＺｒＯ２を表し、■は正方晶ＺｒＯ２を表し、●は正方晶ＺｒＳｉＯ４を表す。
【発明を実施するための形態】
【０１５８】
これから、以下の記載において、添付図面を参照しながら、本発明について詳述する。
【０１５９】
図１には、本発明によるビード内にコーティングされる対象であるコア‐シェル構造のナノ粒子が示されている。
【０１６０】
このビードは、金属または上述の他の物質から作製及び構成されたコア（１）を含む。例えば、コアは金製である。
【０１６１】
コア（１）が、光学効果（蛍光、プラズモン共鳴、透過または吸収効果等）を有する物質から作製及び構成されている場合、このコアが、コア‐シェル粒子の光学活性部を構成しているといってよい。
【０１６２】
コアは一般的には、図１に示されるように略球形であり、その直径によって定義されるサイズは、５から１５ｎｍである。
【０１６３】
コアは厚さ１から２０ｎｍの機能性シェル（２）（プライマ層とも称される）によって均一に取り囲まれている。このシェル（２）は、上述の物質のいずれかひとつから成り得て、例えばＺｒＯ２やＳｉＯ２から成る。
【０１６４】
好ましくは、その優れた耐熱性能及びその高密度を考慮して、ＺｒＯ２中に封入される。
【０１６５】
図２は、本発明による無孔質耐熱性酸化物のビードを示す。酸化物（４）は、上述の図１で説明したような複数のナノ粒子（３）を、コーティングし、取り囲み、封入する。図２には７つのナノ粒子（３）を封入しているビードが示されているが、ナノ粒子（３）のこの数は単に例示的なものであることは明らかであり、一般的な場合には各ビード内に１から１０のナノ粒子（３）を含有させることができ、また、金属ナノ粒子の場合には１から１０のナノ粒子である。
【０１６６】
図１に示されるビードの直径は５０から２０００ナノメートルであり得て、好ましくは５０から５００ｎｍである。
【０１６７】
これから、例示的であり非限定的な以下の実施例を参照して、本発明について説明する。
【実施例１】
【０１６８】
本実施例では、ビード内に取り込まれる対象である、ＺｒＯ２のプライマ層が備えられた（提供された）金製の金属ナノ粒子、つまり、金コア‐ＺｒＯ２シェルのナノ粒子が、本発明に従って作製される。
【０１６９】
このナノ粒子の作製に用いられる手順は、非特許文献５に記載された手順にインスパイアされたものである。
【０１７０】
より小さなコアサイズを得るために、その手順は非特許文献５のものよりもさらに希釈化された方法で実施されて、異なる組成の反応媒体を用いた。
【０１７１】
６．９３ｍｇの金塩（ＨＡｕＣｌ４，３Ｈ２Ｏ）を１５ｍＬのＤＭＦ中に溶解させて、その後、１００ｍＬのフラスコに移す。
【０１７２】
５ｍＬのＨ２Ｏをこの金溶液に撹拌しながら加える。
【０１７３】
２５０ｍＬのフラスコ内で、８．２０５μＬのアセチルアセトン、その後で、３５．２４μＬのＺｒ（ＯＰｒ）４を、４０ｍＬのイソプロパノールに対して激しく撹拌しながら、急速に加える。次に、ＤＭＦ溶液を、このイソプロパノール溶液中に急速に注ぐ。黄色透明な混合物を１０分間撹拌し続けて、その後、加熱して還流させる。１０分間の加熱後に、最初黄色であった溶液が赤紫色になる。この色の変化は、Ａｕ３＋からＡｕ０への還元を示し、また、金ナノ粒子の形成を示す。こうして得られたコロイド溶液は安定である。ナノ粒子は沈殿しない。
【０１７４】
こうして作製されたナノ粒子は、平均サイズが２０ｎｍの金コアを有し、各粒子が厚さ５ｎｍのＺｒＯ２シェルで個々にコーティングされている（図１）。これらの粒子は略球形であり、このため、そのサイズは平均直径に対応する。
【０１７５】
厚さ３ｎｍのＺｒＯ２シェルによって封入されている２２ｎｍの金ナノ粒子が鮮明に示されているＴＥＭ写真を撮った。
【実施例２】
【０１７６】
本実施例では、ビード内に取り込まれる対象である、ＺｒＯ２プライマ層が備えられた（提供された）金ナノ粒子、つまり、金コア‐ＺｒＯ２シェル構造のナノ粒子を、本発明に従って作成する。
【０１７７】
ナノ粒子を作製するために用いられる手順は、実施例１で採用された手順と僅かに異なるものであり、相補的なものである。
【０１７８】
より正確には、実施例１の略２０ｎｍのナノ粒子の平均サイズのかわりに２０ｎｍ未満のナノ粒子の平均サイズを維持するために、希釈化及び還元剤の添加を変更する。
【０１７９】
６．９３ｍｇの金塩（ＨＡｕＣｌ４，３Ｈ２Ｏ）を１５ｍＬのＤＭＦ中に溶解させて、その後、１００ｍＬのフラスコに移す。
【０１８０】
２．５ｍＬのＨ２Ｏをこの金溶液に撹拌しながら加える。
【０１８１】
２５０ｍＬの丸底フラスコ内で、８．２０５μＬのアセチルアセトン、その後に、３５．２４μＬのＺｒ（ＯＰｒ）４を、４０ｍＬのイソプロパノールに激しく撹拌しながら急速に加える。次に、ＤＭＦ溶液を、このイソプロパノール溶液内に急速に注ぐ。黄色透明な混合物を１０分間撹拌し続けて、その後、加熱して還流させる。
【０１８２】
数分間の加熱後に、最初黄色であった溶液がピンク色がかったものになる。
【０１８３】
この段階で、３．４５ｄｇのクエン酸ナトリウムを含有する２．５ｍＬの水溶液をこの溶液に加えて、５分間加熱させて、溶液が赤色になる。この色の変化は、Ａｕ３＋からＡｕ０への還元を示し、また、金ナノ粒子の形成を示す。
【０１８４】
こうして作製されたナノ粒子は５から最大１０ｎｍの平均サイズの金コアを有する。各粒子は、厚さ５ｎｍの“機能化シェル”と称されるＺｒＯ２シェルで個々にコーティングされている。このナノ粒子は略球形であり、このため、そのサイズは平均直径に対応する。
【実施例３】
【０１８５】
本実施例では、３００ｎｍの平均サイズ（ビードのサイズ）を有するジルコニウム酸化物の無孔質ビードを作製する。このビードは略球形であり、そのサイズは平均直径に対応する。無孔質ジルコニウム酸化物は実施例１や実施例２で作製したような金ナノ粒子を封入する。
【０１８６】
手順は以下の通りである。
【０１８７】
０．０６ｍＬのプロピオン酸を１５．５ｍＬのブタノールに溶解させて、その後、１００ｍＬの丸底フラスコ内に移す（溶液Ａ）。
【０１８８】
１００ｍＬの丸底フラスコ内で、２．２４ｍＬのＺｒ（ＯＰｒ）４、その後に、イソプロパノール内に分散させた金ナノ粒子を含有する２ｍＬの溶液（実施例１または実施例２で作製したような）を、１０ｍＬのブタノールに激しく撹拌しながら急速に加える（溶液Ｂ）。
【０１８９】
次に、溶液Ｂを溶液Ａに急速に注ぐ。この混合物（溶液Ｃ）を３０分間撹拌し続ける。次に、２２ｍＬのブタノール及び０．３７８ｍＬのＨ２Ｏを含有する溶液Ｄを、撹拌しながら溶液Ｃに加える。２０分間後、赤色透明な混合物が混濁する。この変化は、ジルコニアビードの形成の開始を示す。この段階から、２０分後に沈殿反応を完了させる。その後、１００ｍＬのブタノールを加えることによって反応を停止させて、撹拌を停止する。
【０１９０】
２時間待った後に、固形物をろ過して、ブタノールで三回洗浄して、無水アセトンで一回洗浄して、真空下１２０度で３時間加熱する。
【０１９１】
この段階に続く熱処理は以下のようにまとめられる：
‐  ４５０℃で３時間の加熱段階。大気温度から４５０℃への移行は、５℃／分の加熱率で行われる。この段階は、全ての有機残留物の除去を可能にする。
‐  ６５０℃で５時間の加熱段階。４５０℃から６５０℃への移行は、５℃／分の加熱率で行われる。この段階は、ジルコニアビードを高密度化することを可能にする。
‐  ５℃／分の冷却率で大気温度に戻す。
【０１９２】
この製品は、高温及び化学攻撃に耐性のある赤色着色顔料として使える状態である。
【実施例４】
【０１９３】
本実施例では、金コアを含有する実施例３で作製したジルコニウム酸化物ビードを、１１００℃の温度でシリカガラスに取り込ませる。
【０１９４】
ＺｒＯ２のビードによってコーティングされている金ナノ粒子を含有する結果物のガラスは、効果的に着色されたガラスである。即ち、着色領域は、ＺｒＯ２ビードによって熱保護されている金ナノ粒子に対応する。
【０１９５】
これに加えて、融解中に保護されていない金ナノ粒子を取り込ませたガラスを作製し、これら二種類のサンプルの吸収スペクトルを調べる（波長λがナノメートル単位でｘ軸上にプロットされ、吸光度がｙ軸上にプロットされている）（図３）。
【０１９６】
第一のスペクトルは、融解中に保護されていない金ナノ粒子が取り込まれたガラスに関する。第二のスペクトルは、融解中にＺｒＯ２ビードによって保護された金ナノ粒子が取り込まれたガラスに関する。第一のスペクトル（下方の曲線）は、特別な吸収が存在していないことを示している。他方、第二のスペクトル（上方の曲線）は、高温熱処理（１１００℃）に耐えた金ナノ粒子の存在に対応する吸収ピークを示している。
【実施例５】
【０１９７】
本実施例では、蛍光性Ｙ２Ｏ３：Ｅｕナノ粒子、つまり、Ｙ２Ｏ３プライマ層が備えられた（提供された）直径３ｎｍのユウロピウムナノ粒子をシリカガラス内に取り込ませる。異なる三つの形式で、Ｙ２Ｏ３：Ｅｕナノ粒子をガラス内に取り込ませる：
ａ）何ら保護無しで、Ｙ２Ｏ３：Ｅｕナノ粒子を融解ガラス内に取り込ませる。つまり、Ｙ２Ｏ３：Ｅｕナノ粒子は本発明によるＺｒＯ２ビード内にコーティングされていない。
ｂ）ガラス内に取り込まれたＹ２Ｏ３：Ｅｕナノ粒子は、直径数百ナノメートル（具体的には１００ｎｍから２０００ｎｍ）のＺｒＯ２ビード内にコーティングされている。
ｃ）ガラス内に取り込まれたＹ２Ｏ３：Ｅｕナノ粒子は、略１０ｎｍのサイズのＺｒＯ２ビード内にコーティングされている。
【０１９８】
そうして、上記ａ）、ｂ）、ｃ）の形式でガラス内に取り込まれたＹ２Ｏ３：Ｅｕナノ粒子を調べる（図４）。
【０１９９】
Ｙ２Ｏ３：Ｅｕナノ粒子が保護無しで取り込まれているガラス（ケースａ）の蛍光スペクトルでは、メインの蛍光ピーク（曲線Ａ）は細く鋭いものであり、Ｅｕがガラス内に分散していて、もはやナノメートル構造ではないと分かる。
【０２００】
一方で、ナノ粒子が数百ナノメートルのＺｒＯ２ビーで内にコーティングされている場合（ケースｂ）、メインの蛍光ピーク（曲線Ｂ）の幅は、コロイド媒体中のナノ粒子のサンプルで得られるものに匹敵している。この結果から我々は、Ｅｕがナノ粒子構造のままであり、従って耐熱性酸化物ＺｒＯ２ビードがその役割を果たしたのだと確信することができる。他方、ＺｒＯ２ビードのサイズが小さ過ぎると（ケースｃ）（例えば１０ｎｍ）、保護機能は有効ではない（曲線Ｃ）。
【０２０１】
この実施例の結論は、本発明によりコーティングされている場合においてはＺｒＯ２ビードのおかげでナノ粒子状態が保たれていることをＹ２Ｏ３：Ｅｕ蛍光体からの蛍光信号の研究が示すということである。
【実施例６】
【０２０２】
本実施例では、平均サイズ２８０ｎｍ（ビードのサイズ）のジルコニウム酸化物の無孔質ビードを作製する。ビードは略球形であり、そのサイズは平均直径に対応する。ジルコニウム酸化物は金コア‐ＳｉＯ２シェル構造のナノ粒子を封入する。このコア‐シェル構造のナノ粒子を作製するために用いた手順は非特許文献４に記載されているものである。
【０２０３】
従って、略球形で直径略１５ｎｍの金ナノ粒子がＨＡｕＣｌ４等の金塩の還元によって作製される。その後、アンモニアによって触媒作用させた水‐エタノール溶媒中で、ＴｅＯｓ等の前駆体の加水分解のゾル‐ゲル法によって、シリカシェルを成長させる。ＳｉＯ２シェルは略１００ｎｍに達する（図５）。
【０２０４】
この金コア‐ＳｉＯ２シェル構造のナノ粒子を遠心分離機にかけて、その後、無水エタノールで３回洗浄する。これを１７ｍＬの無水ブタノール中に再分散させて、無孔質ジルコニウム酸化物内に封入させる。
【０２０５】
その手順は以下の通りである。
【０２０６】
１００ｍＬの丸底フラスコ内で、２．２４ｍＬのＺｒ（ＯＰｒ）４を、金コア‐ＳｉＯ２シェル構造のナノ粒子を含有する１７ｍＬのブタノールに激しく撹拌しながら、急速に加える（溶液Ａ）。
【０２０７】
９０．６μＬのアセチルアセトンを１３．５ｍＬの無水ブタノール中に溶解させて、その後、１００ｍＬのフラスコ内に移す（溶液Ｂ）。
【０２０８】
次に、溶液Ｂを溶液Ａに急速に注ぐ。この混合物（溶液Ｃ）を３０分間撹拌し続ける。次に、２２ｍＬのブタノール及び３７８μＬのＨ２Ｏを含む溶液Ｄを撹拌しながら溶液Ｃに加える。撹拌を４８時間後に停止する。その後、ビードを遠心分離機にかけて回収して、ブタノールで３回洗浄し、無水アセトンで一回洗浄し、真空中１２０℃で３時間乾燥させる。
【０２０９】
この段階に続く熱処理は以下のようにまとめられる：
‐  ４５０℃で３時間の加熱段階。大気温度から４５０℃への移行は、５℃／分の加熱率で行われる。この段階は、全ての有機残留物の除去を可能にする。
‐  ７５０℃で５時間の加熱段階。４５０℃から７５０℃への移行は、５℃／分の加熱率で行われる。この段階は、ジルコニアビードの高密度化を可能にする。
‐  ５℃／分の冷却率で大気温度に戻す。
【０２１０】
この段階の後では、金コア‐ＳｉＯ２シェル構造のナノ粒子が厚さ略２０ｎｍのＺｒＯ２層で覆われている（図６）。
【０２１１】
この製品は、高温及び化学攻撃に耐性のある着色顔料として使える状態である。
【実施例７】
【０２１２】
本実施例では、実施例６で作製された金コアを含有するジルコニウム酸化物のビードを、１１００℃２時間で、シリカガラス内に取り込ませる。
【０２１３】
得られるガラスは着色されている。色の持続性は、ナノメートル状態の金の存在に直接繋がり得る。従って、このようにコーティングされた金ナノ粒子は、高温、つまり、その融点を超える熱処理に数時間にわたって耐えた。同一の熱処理をマトリクスの外側の粒子にも実施して、透過型電子顕微鏡による分析を可能にした。この分析によって、金ナノ粒子のコーティングのおかげで得られた熱保護が確かめられる。実際に、金ナノ粒子の存在を示すことができた。ビード全体の形態は、熱処理前に得られる図６に示されるものと同一であった。実際に、直径略１５ｎｍの金ナノ粒子が直径２８０ｎｍのビードの中心に位置している（図７）。
【０２１４】
化学的分析によって、粒子の中心のみに金が存在し、一方で、シェルがジルコニウム酸化物及びシリコン酸化物のみから構成されていることが確かめられた（図８）。
【実施例８】
【０２１５】
本実施例では、本発明により、耐熱性混合酸化物ＺｒＳｉＯ４のビード中に直接取り込まれた金属金ナノ粒子を作製する。この粒子を作製する手順は次の通りである。
【０２１６】
２５０ｍＬの丸底フラスコ内で、８１．８μＬのアセチルアセトン、その後に、３５５μＬのＺｒ（ＯＰｒ）４を、４０ｍＬのイソプロパノールに激しく撹拌しながら急速に加える（溶液Ａ）。
【０２１７】
２５ｍＬのビーカー内で、６．３ｍｇの金塩（ＨＡｕＣｌ４，３Ｈ２Ｏ）を１５ｍＬのＤＭＦ中に溶解させて、その後、これに５ｍＬのＨ２Ｏを撹拌しながら加える（溶液Ｂ）。
【０２１８】
その後、溶液Ｂを溶液Ａに急速に注ぐ。黄色透明な混合物を１０分間撹拌し続けて、その後加熱して還流させる（溶液Ｃ）。
【０２１９】
２５ｍＬのビーカー内で、４２．８ｍｇの酢酸銅を５ｍＬのＨ２Ｏ内に溶解させて、これに１．４ｍＬのアンモニアを加える（溶液Ｄ）。混合酸化物ＺｒＯ２‐ＳｉＯ２に銅イオンをドーピングすることによって、より低温でジルコン相の形成が可能になる。
【０２２０】
溶液Ｃの色が赤色になるとすぐに、溶液Ｄを激しく撹拌しながら溶液Ｃに注ぐ。その後、１８０μＬのＴｅＯｓを急速に加える。この混合物を３０分間激しく撹拌しながら還流させ続ける。
【０２２１】
最後に、粒子を遠心分離機にかけて、真空下１２０℃で２時間乾燥させる前に、エタノールで３回洗浄する。Ｘ線回折分析によって、熱処理後のジルコン相の結晶化を示すことが可能になった（図９）。実際に、１０４１℃で一時間の熱処理後には、大気温度では初めアモルファスであるシェルがまず初めに正方晶ＺｒＯ２に結晶化し、その後、ジルコンの割合が、それが支配的になるまで増加している。
【符号の説明】
【０２２２】
１  コア
２  シェル
３  ナノ粒子
４  （耐熱性）無孔質酸化物
【図１】
2015110783.tif 000005
【図２】
2015110783.tif 000006
【図３】
2015110783.tif 000007
【図４】
2015110783.tif 000008
【図９】
2015110783.tif 000009
【図５】
2015110783.tif 000010
【図６】
2015110783.tif 000011
【図７】
2015110783.tif 000012
【図８】
2015110783.tif 000013